(57)【要約】      （修正有）【課題】金属密着性及び硬化物の耐熱性に優れるフェノール系樹脂組成物を提供する。【解決手段】フェノール系樹脂とジスルフィド化合物とを含有し、前記ジスルフィド化合物は、下記一般式（１）で表される化合物及び／又は下記一般式（２）で表される化合物を含有するフェノール系樹脂組成物。Ｒ１−Ｓ−Ｓ−Ｒ２（１）式（１）中、Ｒ１，Ｒ２は、水素、水酸基、メルカプト基、カルボキシル基、アミノ基、若しくは、アミド基を有する炭素数１〜１６の脂肪族基又は芳香族基を示し、これらは互いに同一であってもよいし、異なっていてもよい。2013060545.tif 000016式（２）中、ｎは１〜６の整数を表す。Ｒ３〜Ｒ８は、水素、水酸基、メルカプト基、カルボキシル基、アミノ基、アミド基、又は、これらの置換基を有する炭素数１〜１６の脂肪族基若しくは芳香族基を示し、これらは互いに同一であってもよいし、異なっていてもよい。【選択図】なし【特許請求の範囲】
【請求項１】
フェノール系樹脂とジスルフィド化合物とを含有し、
前記ジスルフィド化合物は、下記一般式（１）で表される化合物及び／又は下記一般式（２）で表される化合物を含有する
ことを特徴とするフェノール系樹脂組成物。
【化１】
2013060545.tif 000013
式（１）中、Ｒ１、Ｒ２は、水素、水酸基、メルカプト基、カルボキシル基、アミノ基、若しくは、アミド基を有する炭素数１〜１６の脂肪族基又は芳香族基を示し、これらは互いに同一であってもよいし、異なっていてもよい。
【化２】
2013060545.tif 000014
式（２）中、ｎは１〜６の整数を表す。Ｒ３〜Ｒ８は、水素、水酸基、メルカプト基、カルボキシル基、アミノ基、アミド基、又は、これらの置換基を有する炭素数１〜１６の脂肪族基若しくは芳香族基を示し、これらは互いに同一であってもよいし、異なっていてもよい。
【請求項２】
下記一般式（３）で表されるジフェニルジスルフィド化合物を含有することを特徴とする請求項１記載のフェノール系樹脂組成物。
【化３】
2013060545.tif 000015
式（３）中、Ｒ９、Ｒ１０は、水素、水酸基、メルカプト基、カルボキシル基、アミノ基、アミド基、若しくは、これらの置換基を有する炭素数１〜１０の脂肪族基又は芳香族基を示し、これらは互いに同一であってもよいし、異なっていてもよい。
【請求項３】
一般式（３）で表されるジフェニルジスルフィド化合物は、４，４’−ジチオジアニリンであることを特徴とする請求項２記載のフェノール系樹脂組成物。
【請求項４】
ジスルフィド化合物の含有量が、フェノール系樹脂１００重量部に対して０．０１〜２０重量部であることを特徴とする請求項１、２又は３記載のフェノール系樹脂組成物。
【請求項５】
フェノール系樹脂は、ベンゾオキサジン樹脂を含有することを特徴とする請求項１、２、３又は４記載のフェノール系樹脂組成物。
【発明の詳細な説明】
【技術分野】
【０００１】
本発明は、金属密着性及び硬化物の耐熱性に優れるフェノール系樹脂組成物に関する。
【背景技術】
【０００２】
熱硬化性樹脂の一種であるフェノール系樹脂は、機械的性質、耐熱性、寸法安定性、耐薬品性、耐水性に優れ、電気絶縁性や機械的強度が要求される電気・電子部品等のパッケージング材料やプリント配線用の銅張積層板等の工業部品、更に、木材用接着剤、塗料等に使用されている。
【０００３】
フェノール系樹脂のうち、フェノール樹脂は、一般的にはフェノール類とアルデヒド類との反応によって合成され、フェノール過剰の反応条件においてはノボラック型と呼ばれる熱可塑性の樹脂中間体が得られ、ホルムアルデヒド過剰の条件ではレゾール型と呼ばれる樹脂中間体が得られる。また、フェノール系樹脂としては、フェノール樹脂の他にも、硬化時に副生ガスを発生せず、優れた成形加工性や耐熱性を持つベンゾオキサジン樹脂が開発されている。
【０００４】
一方で、フェノール系樹脂は、金・銀・銅・アルミニウム等の難接着性金属との接着力の弱さが課題として挙げられる。金属との接着力が求められる用途としては、電子材料分野においては、半導体封止材料が挙げられ、リードフレーム（Ｃｕ、Ａｕ）等との密着性向上が望まれている。また、自動車部品分野においては、モーターの回転部品であるコンミテータ部品の金属セグメントと樹脂との密着性の低さが問題となっており、コンミテータ回転時に金属セグメントが浮いて段差が生じ、騒音等が発生し、信頼性が著しく低下してしまうため、金属密着性の向上が望まれている。
【０００５】
フェノール系樹脂の金属密着性を向上させる方法として、例えば、銅セグメント表面をカセイソーダと過硫酸カリウム水溶液によって煮沸処理し、酸化第二銅の皮膜を形成させる方法（特許文献１）、エポキシ基含有アクリル樹脂を配合する方法（特許文献２）、メラミンを配合する方法（特許文献３）、メラミンに加えてシリコンゲルを配合する方法（特許文献４）、メラミンシアヌレートを配合する方法（特許文献５）等が開示されている。
【先行技術文献】
【特許文献】
【０００６】
【特許文献１】特開昭５８−２１２９４３号公報
【特許文献２】特開２００３−２９２７２３号公報
【特許文献３】特開２００５−２４７９４６号公報
【特許文献４】特開２００６−７７０６１号公報
【特許文献５】特開２００５−２６３９４５号公報
【発明の概要】
【発明が解決しようとする課題】
【０００７】
本発明は、金属密着性及び硬化物の耐熱性に優れるフェノール系樹脂組成物を提供することを目的とする。
【課題を解決するための手段】
【０００８】
本発明は、フェノール系樹脂とジスルフィド化合物とを含有し、前記ジスルフィド化合物は、下記一般式（１）で表される化合物及び／又は下記一般式（２）で表される化合物を含有するフェノール系樹脂組成物である。
【０００９】
【化１】
2013060545.tif 000002
【００１０】
式（１）中、Ｒ１、Ｒ２は、水素、水酸基、メルカプト基、カルボキシル基、アミノ基、若しくは、アミド基を有する炭素数１〜１６の脂肪族基又は芳香族基を示し、これらは互いに同一であってもよいし、異なっていてもよい。
【００１１】
【化２】
2013060545.tif 000003
【００１２】
式（２）中、ｎは１〜６の整数を表す。Ｒ３〜Ｒ８は、水素、水酸基、メルカプト基、カルボキシル基、アミノ基、アミド基、又は、これらの置換基を有する炭素数１〜１６の脂肪族基若しくは芳香族基を示し、これらは互いに同一であってもよいし、異なっていてもよい。
以下に本発明を詳述する。
【００１３】
従来のフェノール系樹脂の金属に対する密着性を向上させる方法のうち、特許文献１に開示されている方法は、フェノール系樹脂自体を改質するものではなく、特許文献２に開示されている方法では、フェノール系樹脂の金属密着性の向上効果は約１．５倍程度の僅かなものである。また、特許文献３、特許文献４、特許文献５に開示されている方法では、金属密着性は大きく向上するが、機械的強度や耐熱性に問題が生じる。そのため、フェノール系樹脂の優れた耐熱性を維持しつつ、銅等の金属に対する密着性を向上させることが必要とされていた。
そこで、本発明者らは、フェノール系樹脂組成物に、特定の構造を有するジスルフィド化合物を配合することにより、該フェノール系樹脂組成物の金属密着性及び硬化物の耐熱性を大きく向上させることができることを見出し、本発明を完成させるに至った。
【００１４】
フェノール系樹脂組成物に、特定の構造を有するジスルフィド化合物を配合することにより、該フェノール系樹脂組成物の金属密着性及び硬化物の耐熱性が大きく向上する理由としては、ジスルフィド化合物の硫黄−硫黄結合が開裂し、硫黄−金属の相互作用が形成されることによって金属密着性を向上させる効果と、該ジスルフィド化合物が特定の構造を有することによって反応系を熱的に安定化する効果とが組み合わさって発揮されていることが考えられる。
【００１５】
本発明のフェノール系樹脂組成物は、ジスルフィド化合物を含有する。
上記ジスルフィド化合物を含有することにより、本発明のフェノール系樹脂組成物は、金属密着性及び硬化物の耐熱性に優れるものとなる。また、上記ジスルフィド化合物は、フェノール系樹脂の硬化を促進する触媒としての役割も有する。
【００１６】
上記ジスルフィド化合物は、上記一般式（１）で表される化合物及び／又は上記一般式（２）で表される化合物を含有する。
【００１７】
金属に対する密着性を大きく向上させるため、上記一般式（１）において、Ｒ１、Ｒ２は、水素以外であることが好ましく、上記一般式（２）において、Ｒ３〜Ｒ８のうち、少なくとも１つの置換基は、水素以外であることが好ましい。
【００１８】
本発明のフェノール系樹脂組成物は、得られるフェノール系樹脂組成物の硬化物が耐熱性に優れるものとなるため、上記一般式（１）で表される化合物として、下記一般式（３）で表されるジフェニルジスルフィド化合物を含有することが好ましい。
【００１９】
【化３】
2013060545.tif 000004
【００２０】
式（３）中、Ｒ９、Ｒ１０は、水素、水酸基、メルカプト基、カルボキシル基、アミノ基、アミド基、若しくは、これらの置換基を有する炭素数１〜１０の脂肪族基又は芳香族基を示し、これらは互いに同一であってもよいし、異なっていてもよい。なかでも、金属に対する密着性を大きく向上させるため、Ｒ９、Ｒ１０は、水素以外であることが好ましく、水酸基又はアミノ基であることがより好ましく、アミノ基であることが更に好ましい。上記一般式（３）で表されるジフェニルジスルフィド化合物としては、４，４’−ジチオジアニリンが更に好ましい。
【００２１】
上記ジスルフィド化合物の含有量は、フェノール系樹脂１００重量部に対して、好ましい下限が０．０１重量部、好ましい上限が２０重量部である。上記ジスルフィド化合物の含有量が０．０１重量部未満であると、得られるフェノール系樹脂組成物が金属密着性に劣るものとなることがある。上記ジスルフィド化合物の含有量が２０重量部を超えると、得られるフェノール系樹脂組成物の硬化物が耐熱性や機械的強度に劣るものとなることがある。上記ジスルフィド化合物の含有量のより好ましい下限は０．１重量部、より好ましい上限は１０重量部である。
【００２２】
本発明のフェノール系樹脂組成物は、フェノール系樹脂を含有する。
本明細書において上記「フェノール系樹脂」とは、硬化物中の繰り返し単位中に、フェノール構造を有する樹脂を意味する。
上記フェノール系樹脂としては、例えば、ベンゾオキサジン樹脂、ノボラック型フェノール樹脂やレゾール型フェノール樹脂等のフェノール樹脂等が挙げられる。なかでも、得られるフェノール系樹脂組成物を硬化させる際に副生ガスを発生させないことから、ベンゾオキサジン樹脂が好適である。
【００２３】
上記ベンゾオキサジン樹脂とは、ベンゾオキサジン環を有する化合物を意味する。
上記ベンゾオキサジン樹脂としては、例えば、下記一般式（４−１）又は（４−２）で表される樹脂、下記一般式（５−１）、（５−２）、（５−３）、又は、（５−４）で表される樹脂、下記一般式（６）で表される樹脂、ベンゾオキサジンの開環重合により得られる樹脂等が挙げられる。なかでも、一般式（４−１）又は（４−２）で表される樹脂が好ましく、一般式（４−１）で表される樹脂がより好ましい。
【００２４】
【化４】
2013060545.tif 000005
【００２５】
式（４−１）、（４−２）中、ｎは１〜４の整数を表し、Ｙ１は、水素、炭素数１〜８のアルキル基、シクロアルキル基、アリール基、アリル基、又は、アラルキル基を表し、Ｙ２は、炭素数１〜８のアルキル基、シクロアルキル基、アリール基、アリル基、又は、アラルキル基を表す。
【００２６】
【化５】
2013060545.tif 000006
【００２７】
式（５−１）〜（５−４）中、Ｘ１は、ＣＨ２、Ｃ（ＣＨ３）２、Ｏ、Ｓ、又は、ＳＯ２を表す。
【００２８】
【化６】
2013060545.tif 000007
【００２９】
式（６）中、ｎは整数を表し、特に限定されないが、１〜２０であることが好ましく、Ｘ２は、水素、炭素数１〜８のアルキル基、炭素数１〜４のアルコキシ基、メチロール基、及び、フェニル基からなる群より選択される少なくとも１種の官能基を表し、Ｘ３は、下記式（７−１）、（７−２）、（７−３）又は（７−４）で表される置換基を表す。
【００３０】
【化７】
2013060545.tif 000008
【００３１】
また、上記フェノール樹脂としては、例えば、下記一般式（８）で表される樹脂等が挙げられる。
【００３２】
【化８】
2013060545.tif 000009
【００３３】
式（８）中、ｎは整数を表し、特に限定されないが、１〜２０であることが好ましく、Ｘ４は、水素、炭素数１〜８のアルキル基、炭素数１〜４のアルコキシ基、メチロール基、及び、フェニル基からなる群より選択される少なくとも１種の官能基を表し、Ｘ５、Ｘ６は、炭素数１〜１０のアルキル基を示す。
【００３４】
本発明のフェノール系樹脂組成物は、必要に応じて、フェノール系樹脂以外のその他の樹脂を含有してもよい。
上記その他の樹脂としては、例えば、エポキシ樹脂、ユリア樹脂、メラミン樹脂、不飽和ポリエステル、ビニルエステル樹脂、ジアリルフタレート樹脂、ポリウレタン、ケイ素樹脂、ポリイミド、塩化ビニル樹脂、塩化ビニリデン樹脂、酢酸ビニル樹脂、ポリスチレン、メタクリル樹脂、ポリエチレン、ポリプロピレン、フッ素樹脂、ポリアミド、ポリアセタール、ポリカーボネート、ポリエステル、ポリフェニレンエーテル、ポリフェニレンスルフィド、ポリアリレート、ポリスルホン、ポリエーテルスルホン、ポリエーテルエーテルケトン、液晶性ポリマー等が挙げられる。
【００３５】
上記フェノール系樹脂としてノボラック型フェノール樹脂又はレゾール型フェノール樹脂を用いる場合、本発明のフェノール系樹脂組成物は、硬化剤を含有することが好ましい。
上記ノボラック型フェノール樹脂を用いる場合の硬化剤としては、ヘキサミチレンテトラミンが一般的であり、本発明のフェノール系樹脂組成物においても用いることができる。また、上記レゾール型フェノール樹脂を用いる場合の硬化剤としては、水酸化ナトリウム、炭酸ナトリウム、アルカリ土類金属の水酸化物、アンモニアや第三級アミン等が挙げられる。
その他の硬化剤としては、例えば、アミン系硬化剤、酸無水物系硬化剤、ポリアミド系硬化剤、潜在性硬化剤である三フッ化ホウ素アミン錯体やジシアンジアミド等を、それぞれの用途に応じて使用することができる。
上記アミン系硬化剤としては、例えば、ジエチレントリアミンやトリエチレンテトラミン等の脂肪族ポリアミン、メタフェニレンジアミンやジアミノジフェニルメタンやジアミノジフェニルスルホン等の芳香族ポリアミンを使用することができる。しかしながら、上記アミン系硬化剤は金属に対して優れた接着性を示すものの、人体への毒性や高い粘性および着色の原因となる。
上記酸無水物系硬化剤としては、例えば、無水コハク酸、無水マレイン酸、無水フタル酸、無水ヘキサヒドロフタル酸、無水メチルヘキサヒドロフタル酸、無水メチルテトラヒドロフタル酸、無水ナジック酸、水素化無水ナジック酸、無水トリメット酸、無水ピロメリット酸等を用いることができる。
上記酸無水物系硬化剤は低い粘度で扱いやすく、配合物の可使時間が比較的長く、硬化物が電気絶縁性、機械的特性、耐熱安定性、耐薬品性に優れるものとなり、更に、上記アミン系硬化剤と比較して安全衛生性に優れている等の利点を有しており、ＬＥＤ素子等の光半導体の封止材料、半導体の封止材料、電気・電子絶縁材料に好適に用いることができる。これらの酸無水物系硬化剤の中でも、無水フタル酸、無水ヘキサヒドロフタル酸、無水メチルヘキサヒドロフタル酸が好適に用いられる。
これらの硬化剤は、単独で用いてもよいし、２種以上を組み合わせて用いてもよい。
【００３６】
一般に酸無水物系硬化剤などの硬化剤は、ポットライフが長く毒性が小さいが、一方で、硬化反応が比較的緩やかに進行するため、硬化に高温、長時間を要することがある。したがって、必要に応じて硬化剤と硬化促進剤とを併用してもよい。
【００３７】
上記硬化促進剤としては、例えば、ベンジルメチルアミン等の第三級アミンや２−エチル−４−メチルイミダゾール等のイミダゾール類等が挙げられる。
また、上記硬化剤として半導体封止材料に好適なフェノール樹脂を用いる場合、上記硬化促進剤として、２−メチルイミダゾール、２−エチルイミダゾール、２−エチル−４−メチルイミダゾール等のイミダゾール類、２−（ジメチルアミノメチル）フェノール、１，８−ジアザビシクロ（５．４．０）−ウンデセン−７等の第３級アミン類、トリフェニルホスフィン等のホスフィン類、オクチル酸スズ等の金属化合物等を用いることが好ましい。
【００３８】
本発明のフェノール系樹脂組成物は、無機充填剤を含有してもよい。
上記無機充填剤としては、例えば、ガラス繊維、溶融シリカ、結晶シリカ、アルミナ、水酸化アルミニウム、クレー、タルク、カオリン等が挙げられる。
【００３９】
本発明のフェノール系樹脂組成物は、離型剤を含有してもよい。
上記離型剤としては、例えば、ステアリン酸、ステアリン酸亜鉛、モンタン酸、ポリオレフィン等が挙げられる。
【００４０】
本発明のフェノール系樹脂組成物は、シランカップリング剤を含有してもよい。
上記シランカップリング剤としては、例えば、アミノシラン、エポキシシラン、メルカプトシラン等が挙げられる。
【００４１】
本発明のフェノール系樹脂組成物は、着色剤を含有してもよい。
上記着色剤としては、例えば、無機顔料や、カーボンブラック等の有機顔料等が挙げられる。
【００４２】
本発明のフェノール系樹脂組成物を製造する方法は特に限定されず、上記フェノール系樹脂と、上記ジスルフィド化合物と、必要に応じて添加するその他の樹脂や硬化剤等の添加剤を、３本ロール等を用いて混合する方法等が挙げられる。
【００４３】
上記フェノール系樹脂と上記ジスルフィド化合物とを混合する際の温度は特に限定されないが、混合する温度の好ましい下限は５０℃、好ましい上限は２５０℃である。上記フェノール系樹脂と上記ジスルフィド化合物とを混合する際の温度が５０℃未満であると、ジスルフィド化合物が均一に分散されず、得られるフェノール系樹脂組成物の硬化物が耐熱性や機械的強度に劣るものとなることがある。上記フェノール系樹脂と上記ジスルフィド化合物とを混合する際の温度が２５０℃を超えると、ジスルフィド化合物が分解し、得られるフェノール系樹脂組成物の硬化物が耐熱性に劣るものとなることがある。上記フェノール系樹脂と上記ジスルフィド化合物とを混合する際の温度のより好ましい下限は１００℃、より好ましい上限は２００℃である。
【００４４】
本発明のフェノール系樹脂組成物は、金属密着性及び硬化物の耐熱性に優れるものであるため、半導体封止材料や、モーターの回転部品であるコンミテータ部品等に好適に用いられる。また、その他、塗料、コーティング剤、印刷インキ、レジストインキ、接着剤、成形材料、電気絶縁材料等の用途に用いることができる。
【発明の効果】
【００４５】
本発明によれば、金属密着性及び硬化物の耐熱性に優れるフェノール系樹脂組成物を提供することができる。
【発明を実施するための形態】
【００４６】
以下に実施例を掲げて本発明を更に詳しく説明するが、本発明はこれら実施例のみに限定されない。
【００４７】
（実施例１）
フェノール系樹脂として、ベンゾオキサジン樹脂（四国化成社製、「Ｆ−ａ型」）１００重量部に対して、ジスルフィド化合物として４，４’−ジチオジアニリン（住友精化社製、「ＤＴＤＡ」）０．１重量部を加えて、１４０℃に加熱しながら混合し、フェノール系樹脂組成物を得た。
【００４８】
（実施例２）
４，４’−ジチオジアニリンの配合量を１重量部に変更したこと以外は、実施例１と同様にしてフェノール系樹脂組成物を得た。
【００４９】
（実施例３）
４，４’−ジチオジアニリンの配合量を２重量部に変更したこと以外は、実施例１と同様にしてフェノール系樹脂組成物を得た。
【００５０】
（実施例４）
４，４’−ジチオジアニリンに代えて、３，３’−ジヒドロキシジフェニルジスルフィド（東京化成社製）２重量部を配合したこと以外は、実施例１と同様にしてフェノール系樹脂組成物を得た。
【００５１】
（実施例５）
４，４’−ジチオジアニリンに代えて、１、２−ジチアン２重量部を配合したこと以外は、実施例１と同様にしてフェノール系樹脂組成物を得た。
【００５２】
（実施例６）
４，４’−ジチオジアニリンに代えて、ｔｒａｎｓ−４，５−ジヒドロキシ−１，２−ジチアン（アルドリッチ社製）２重量部を配合したこと以外は、実施例１と同様にしてフェノール系樹脂組成物を得た。
【００５３】
（比較例１）
４，４’−ジチオジアニリンを配合せず、ベンゾオキサジン樹脂のみを用いた。
【００５４】
（比較例２）
４，４’−ジチオジアニリンに代えて、モノスルフィド化合物である４，４’−チオジフェノール（住友精化社製、「ＴＤＰ」）２重量部を配合したこと以外は、実施例１と同様にしてフェノール系樹脂組成物を得た。
【００５５】
（比較例３）
４，４’−ジチオジアニリンに代えて、トリアジン化合物であるメラミンモノマー（東京化成社製）２重量部を配合したこと以外は、実施例１と同様にしてフェノール系樹脂組成物を得た。
【００５６】
（比較例４）
ビスフェノールＡ型エポキシ樹脂（三菱化学社製、「ｊＥＲ８２８」）１００重量部に対して、硬化剤としてリカシッドＭＨ−７００（新日本理化社製、４−メチルヘキサヒドロ無水フタル酸／ヘキサヒドロ無水フタル酸＝７０／３０）９０重量部、硬化促進剤として２−エチル−４−メチルイミダゾール（四国化成社製、「キュアゾール２Ｅ４ＭＺ」）１重量部を添加し、エポキシ樹脂組成物を得た。
【００５７】
（比較例５）
ビスフェノールＡ型エポキシ樹脂（三菱化学社製、「ｊＥＲ８２８」）１００重量部に対して、４，４’−ジチオジアニリン（住友精化社製、「ＤＴＤＡ」）２重量部を溶解させ、硬化剤としてリカシッドＭＨ−７００（新日本理化社製、４−メチルヘキサヒドロ無水フタル酸／ヘキサヒドロ無水フタル酸＝７０／３０）９０重量部、硬化促進剤として２−エチル−４−メチルイミダゾール（四国化成社製、「キュアゾール２Ｅ４ＭＺ」）１重量部を添加し、エポキシ樹脂組成物を得た。
【００５８】
＜評価＞
実施例１〜６及び比較例２、３で得られたフェノール系樹脂組成物、比較例１のベンゾオキサジン樹脂、及び、比較例４、５で得られたエポキシ樹脂組成物について以下の評価を行った。結果を表１〜３に示した。
【００５９】
（９０度剥離接着強度試験）
公称厚さ３５μｍ、平滑面粗度Ｒｚ＝０．２５μｍの電解銅箔（福田金属粉箔工業社製）を５ｃｍ以上×５ｃｍ以上の大きさに切断し、アセトンで防腐剤を洗浄した後、１０％硝酸で３０秒間エッチングし、蒸留水で洗浄した後、６０℃で乾燥させて、試験片とした。
実施例及び比較例で得られたフェノール樹脂組成物、ベンゾオキサジン樹脂、エポキシ樹脂組成物をそれぞれアルミ板に塗布し、その上から得られた試験片の平滑面を重ね合わせた。１５０℃で３時間加熱した後、更に、１８０℃で３時間加熱して硬化させ、硬化後、幅１ｃｍずつカッターで切れ目を入れ、９０度剥離試験片とした。なお、アルミ板については、アセトンで脱脂後、研磨紙（６００番）で研磨し、アセトンで研磨屑を除去し乾燥させたものを使用した。
得られた９０度剥離試験片について、ＤＡＧＥ−ＳＥＲＩＳＥ４０００（アークラック社製）を用いて、試験速度２５ｍｍ／ｍｉｎの条件で９０度剥離接着強度試験を実施した。
【００６０】
（５％重量減少温度）
実施例及び比較例で得られたフェノール系樹脂組成物、ベンゾオキサジン樹脂、エポキシ樹脂組成物をそれぞれ１５０℃で３時間、１８０℃で３時間加熱して硬化させ、硬化物を細かく粉砕し測定試料とした。
得られた試験片について、示差熱熱重量同時測定装置（エスアイアイ・ナノテクノロジー社製、「ＴＧ／ＤＴＡ６２００」）を用いて、昇温条件３５〜５３０℃、１０℃／ｍｉｎで、５％重量減少温度を測定した。
【００６１】
（発熱温度）
実施例３、４及び比較例３で得られたフェノール系樹脂組成物、並びに、比較例１のベンゾオキサジン樹脂について、示差走査熱量計（エスアイアイ・ナノテクノロジー社製、「ＤＳＣ６２２０」）を用いて、３５〜３２０℃、１０℃／ｍｉｎの昇温条件で硬化時の発熱温度を測定した。
なお、表３に示した第一発熱温度並びに第二発熱温度の発熱開始温度及び発熱ピーク温度が低い方が、より低温で硬化することを示す。
【００６２】
【表１】
2013060545.tif 000010
【００６３】
【表２】
2013060545.tif 000011
【００６４】
【表３】
2013060545.tif 000012
【００６５】
表１より、上記一般式（１）で表されるジスルフィド化合物又は上記一般式（２）で表されるジスルフィド化合物をフェノール系樹脂に添加すると、これらのジスルフィド化合物を添加していない比較例１と比べて、銅に対する剥離強度及び耐熱性の向上効果が見られた。実施例３においては、ベンゾオキサジン樹脂１００重量部に対して４，４’−ジチオジアニリン２重量部の配合で剥離強度が約５倍向上した。
一方で、表２より、ジスルフィド結合を有しないものをフェノール系樹脂に添加した場合（比較例２）では、金属密着性の向上効果が見られず、また、トリアジン化合物を添加した場合（比較例３）では、金属密着性の向上は見られたが、得られたフェノール系樹脂組成物の硬化物が耐熱性に劣るものとなった。
また、比較例４、５の結果より、上記一般式（１）で表されるジスルフィド化合物はエポキシ樹脂に対しては優れた効果を示さないことが分かる。また、耐熱性に関しても、該ジスルフィド化合物を配合すると、低下が見られた。
また、表３より、ベンゾオキサジン樹脂のみを用いた場合（比較例１）に対して、上記一般式（１）で表されるジスルフィド化合物を添加すると、硬化温度がより低温となった（実施例３、４）。トリアジン化合物を添加した場合（比較例３）は、硬化温度が低くなったが、実施例のものと比べると効果は小さかった。
【産業上の利用可能性】
【００６６】
本発明によれば、金属密着性及び硬化物の耐熱性に優れるフェノール系樹脂組成物を提供することができる。